(57)【要約】      （修正有）【課題】熱溶解積層法（ＦＤＭ）に使用するためのコンポジットフィラメント、特に、ポリマーコーティングされたコンポジットのフィラメントの提供。【解決手段】スルホン酸化ポリエステルマトリックス及びマトリックスの中に分散した複数の銀ナノ粒子を含むコア粒子と、コア粒子の周囲に配置されたポリスチレンからなるシェルポリマーと、を含み、銀ナノ粒子がコンポジットフィラメント中に約０．５〜約５００００ｐｐｍで存在し、コンポジットフィラメントの直径が０．５〜５ｍｍであるコンポジットフィラメント。有機物を含まない溶媒中、スルホン酸化ポリエステル樹脂を加熱し、更に銀（Ｉ）イオン溶液を加え、この混合物に還元剤溶液を加えて銀を還元して、銀ナノ粒子をスルホン酸化ポリエステルマトリックスに配置してコア粒子のエマルジョンを作製し、スチレンモノマーと開始剤を加えて、重合させ、シェルポリマを形成し、コンポジット構造を作する方法。【選択図】なし【特許請求の範囲】
【請求項１】
コンポジットフィラメントであって、
スルホン酸化ポリエステルマトリックス；および前記マトリックスの中に分散した複数の銀ナノ粒子を含むコア粒子と；
前記コア粒子の周囲に配置されたシェルポリマーと
を含み、
前記銀ナノ粒子が、コンポジットフィラメント中に約０．５ｐｐｍ〜約５０，０００ｐｐｍの範囲で存在し；さらに、前記コンポジットフィラメントは、直径が約０．５ｍｍ〜約５ｍｍである、コンポジットフィラメント。
【請求項２】
前記スルホン酸化ポリエステルは、ガラス転移（Ｔｇ）温度が約４５℃〜約９５℃である、請求項１に記載のコンポジットフィラメント。
【請求項３】
前記スルホン酸化ポリエステルマトリックスが、分岐したポリマーを含む、請求項１に記載のコンポジットフィラメント。
【請求項４】
前記スルホン酸化ポリエステルマトリックスが、直鎖ポリマーを含む、請求項１に記載のコンポジットフィラメント。
【請求項５】
コンポジットフィラメントを製造する方法であって、
有機物を含まない溶媒中、スルホン酸化ポリエステル樹脂を加熱することと；
前記有機物を含まない溶媒中、前記加熱した樹脂に銀（Ｉ）イオン溶液を加え、混合物を作成することと；
前記混合物に還元剤溶液を加えることによって、スルホン酸化ポリエステルマトリックスと前記スルホン酸化ポリエステルマトリックスの中に配置された複数の銀ナノ粒子とを含むコア粒子のエマルションを作成することと；
前記コア粒子のエマルションにスチレンモノマーおよび開始剤を加え、前記コア粒子の周囲に配置されたシェルポリマーを作成し、それによって、コンポジット構造を作成することと；
コンポジット粒子のエマルションを凝集させ、凝集した粒子を作成することと；
前記凝集した粒子を融着させ、融着した粒子を作成することと；
前記融着した粒子を洗浄することによって、コンポジット粉末を作成することと；
前記コンポジット粉末を押出成型し、コンポジットフィラメントを製造することと
を含む、方法。
【請求項６】
前記スルホン酸化ポリエステル樹脂を加熱することが、約６５℃〜約９０℃の温度で行われる、請求項５に記載の方法。
【請求項７】
前記凝集させることが、約３０℃〜約８０℃の温度で行われる、請求項５に記載の方法。
【請求項８】
前記融着させることが、約３０℃〜約９５℃の温度で行われる、請求項５に記載の方法。
【請求項９】
スルホン酸化ポリエステルマトリックス；および前記マトリックスの中に分散した複数の銀ナノ粒子を含むコア粒子と；
前記コア粒子の周囲に配置されたシェルポリマーと
を含む、コンポジットフィラメントを含み、
前記銀ナノ粒子が、コンポジットフィラメント中に約０．５ｐｐｍ〜約５０，０００ｐｐｍの範囲で存在し；さらに、前記コンポジット粉末は、粒径が約１０ミクロン〜約３００ミクロンである、物品。
【請求項１０】
前記物品が、生化学センサ、光学検出器、抗菌剤、繊維製品、化粧品、電子部品、繊維および低温超伝導材料からなる群から選択される、請求項９に記載の物品。
【発明の詳細な説明】
【技術分野】
【０００１】
本開示は、熱溶解積層法（ＦＤＭ）に使用するための、コンポジットフィラメント、特に、コンポジットマトリックス全体に分散した金属ナノ粒子を含む、ポリマーコーティングされたコンポジットのフィラメントに関する。
【背景技術】
【０００２】
種々の用途のための三次元３Ｄ印刷に対する医学界の信頼は、迅速に高まりつつあり、組織および臓器の製造、特別注文が可能なデバイス（例えば、人工装具、マウスガード、矯正装具、補聴器およびインプラント）、制御された薬物送達および個人に合わせた薬物製造に関連する医薬の探求のような領域を包含する。これら医学用途の多くは、細菌、微生物、ウイルスまたは真菌の成長を阻害することができるコンポジット材料を必要とする。台所用品、おもちゃ、教育用材料および数え切れない家庭用品のような３Ｄ印刷のための他の製品も、細菌の成長に望ましい環境を与えるため、これらの製品と組み合わせて使用するための抗菌性コンポジット材料も望ましい。３Ｄ印刷した材料の層状構造に起因して、特に、特定の細菌株が、これらの材料の細かい構造構成品の中で実際に繁殖し得るため、細菌成長の可能性が非常に高くなる場合がある。洗浄だけでは、これらの製品の表面および裂け目が完全に滅菌されない。
【０００３】
従って、３Ｄ印刷のための抗菌特性を有する新規材料の必要性が存在する。３Ｄ印刷方法の１つはＦＤＭであり、ＦＤＭは、一般的な積層造形（３Ｄ印刷）技術である。ＦＤＭは、コンピュータ支援設計（ＣＡＤ）モデルから物理的な３Ｄ物体を製造するための積層製造技術である。ＦＤＭ技術は、一般的な３Ｄ印刷材料、例えば、ポリ乳酸（ＰＬＡ）、アクリロニトリルブタジエンスチレン（ＡＢＳ）および高密度ポリエチレン（ＨＤＰＥ）を処理することができる。ＦＤＭは、原材料を加熱し、その後に、典型的には、パターン形成され、積み重ねられた一連の層として押出成型し、それによって固体を作成するという原理で動く。ＦＤＭプロセスは、３Ｄ物品を製造するために、溶融したプラスチックの押出成型によって、構築材料として、溶融した熱可塑性／ポリマーを使用する。このモデリングプロセスは、コンピュータ支援設計が与えられ、医薬用途の場合には、このモデルが、超音波、コンピュータ断層撮影または磁気共鳴画像から得られる多工程の手法である。次いで、このデザインを、望ましい構築パラメータを設定するソフトウェアによって処理する。このファイルデータをＦＤＭ装置に使用し、物品を構築する。１回分のフィラメント材料を加熱した押出成型ヘッドに供給し、この押出成型ヘッドが、層ごとの態様で構築フラットフォームに半液体の材料を運ぶ。モデルが構築されると、構築チャンバの温度差に起因して、堆積すると層が固化する。ある場合には、このヘッドは、冷却するにつれて、所定位置で物品層を保持する足場として作用する除去可能な支持材料も押出成型することができる。このような支持材料を、後で加熱、破壊または洗浄（超音波振動タンクにおいて）によって除去することができる。モデルを構築するための材料を堆積する層ごとの方法は、米国特許第５，１２１，３２９号に記載される。流動可能なモデリング材料の層を堆積させることによって三次元モデルを製造するための装置および方法の例は、米国特許第４，７４９，３４７号、米国特許第５，１２１，３２９号、米国特許第５，３０３，１４１号、米国特許第５，３４０，４３３号、米国特許第５，４０２，３５１号、米国特許第５，５０３，７８５号、米国特許第５，５８７，９１３号、米国特許第５，７３８，８１７号、米国特許第５，７６４，５２１号および米国特許第５，９３９，００８号に記載される。押出成型ヘッドは、加熱した流動可能なモデリング材料をノズルから基材に押出成型する。基材は、モデリングプラットフォームに除去可能に固定されるモデリング物質を含む。押出成型ヘッドおよび基材が、ｘ−ｙ−ｚガントリーシステムによって三次元に互いに移動するにつれて、押出成型された材料は、ＣＡＤモデルから定義された領域に、層ごとに堆積する。堆積した後に材料が固化し、三次元モデルが生成する。熱可塑性材料をモデリング材料として使用してもよく、堆積した後、冷却によってこの材料が固化してもよいことが開示される。
【発明の概要】
【課題を解決するための手段】
【０００４】
ある態様において、本発明の実施形態は、コア粒子と、前記コア粒子の周囲に配置されたシェルポリマーとを含むコンポジットフィラメントに関し、このコア粒子は、スルホン酸化ポリエステルマトリックスと、前記マトリックスの中に分散した複数の銀ナノ粒子とを含み、前記銀ナノ粒子が、コンポジットフィラメント中に約０．５ｐｐｍ〜約５０，０００ｐｐｍの範囲で存在し；さらに、前記コンポジットフィラメントは、直径が約０．５ｍｍ〜約５ｍｍである。
【０００５】
ある態様において、本発明の実施形態は、コンポジットフィラメントを製造する方法であって、有機物を含まない溶媒中、スルホン酸化ポリエステル樹脂を加熱することと；前記有機物を含まない溶媒中、前記加熱した樹脂に銀（Ｉ）イオン溶液を加え、混合物を作成することと；前記混合物に還元剤溶液を加えることによって、スルホン酸化ポリエステルマトリックスと前記スルホン酸化ポリエステルマトリックスの中に配置された複数の銀ナノ粒子とを含むコア粒子のエマルションを作成することと；前記コア粒子のエマルションにスチレンモノマーおよび開始剤を加え、前記コア粒子の周囲に配置されたシェルポリマーを作成し、それによって、コンポジット構造を作成することと；コンポジット粒子のエマルションを凝集させ、凝集した粒子を作成することと；前記凝集した粒子を融着させ、融着した粒子を作成することと；前記融着した粒子を洗浄することによって、コンポジット粉末を作成することと；前記コンポジット粉末を押出成型し、コンポジットフィラメントを製造することとを含む、方法に関する。
【０００６】
ある態様において、本発明の実施形態は、コア粒子と、前記コア粒子の周囲に配置されたシェルポリマーとを含むコンポジットフィラメントを含む物品に関し、コア粒子は、スルホン酸化ポリエステルマトリックスと、前記マトリックスの中に分散した複数の銀ナノ粒子とを含み、前記銀ナノ粒子が、コンポジットフィラメント中に約０．５ｐｐｍ〜約５０，０００ｐｐｍの範囲で存在し；さらに、前記コンポジット粉末は、粒径が約１０ミクロン〜約３００ミクロンである。
【０００７】
図面を参照しつつ、本開示の種々の実施形態を本明細書で以下に記載する。
【図面の簡単な説明】
【０００８】
【図１Ａ】図１Ａは、本明細書に記載する実施形態による、水性媒体中のスルホン酸化ポリエステル銀ナノ粒子（ＡｇＮＰ）のスチレン化の可能な機構の模式図を示す。
【図１Ｂ】図１Ｂは、本明細書に記載する実施形態による、水性媒体中のスルホン酸化ポリエステル銀ナノ粒子（ＡｇＮＰ）のスチレン化の可能な機構の模式図を示す。
【図２Ａ】図２Ａは、フィラメント製造のための乾燥粒子の調製の可能な機構の模式図を示す。
【図２Ｂ】図２Ｂは、フィラメント製造のための乾燥粒子の調製の可能な機構の模式図を示す。
【図３】図３は、スチレンコーティングされたスルホン酸化ポリエステル−ＡｇＮＰコンポジット構造を含む例示的なコンポジット構造（実施例４）の透過型電子顕微鏡（ＴＥＭ）画像を示す。暗色領域はＡｇＮＰである。
【発明を実施するための形態】
【０００９】
本明細書で使用される場合、「１つの（ａ）」、「１つの（ａｎ）」、「その（ｔｈｅ）」、「少なくとも１つ」および「１つ以上」は、相互に置き換え可能に使用される。従って、例えば、「１つの（ａｎ）」添加剤を含むコーティング組成物は、コーティング組成物が「１つ以上」の添加剤を含むことを意味すると解釈することができる。
【００１０】
また、本明細書では、数値範囲の引用は、広い範囲の中に含まれる全ての部分範囲の開示を含む（例えば、１〜５は、１〜４、１〜３、１〜２、２〜４、２〜３などを開示する）。
【００１１】
本開示は、熱溶解積層法（ＦＤＭ）用途に使用するための、コンポジットフィラメント、さらに特定的には、銀ナノ粒子（ＡｇＮＰ）を含有するポリマーコーティングされたスルホン酸化ポリエステルポリマーコンポジットのフィラメントを提供する。
【００１２】
この種類のＡｇＮＰポリマーコンポジットは、銀塩は銀の放出が速すぎて制御することができない場合があり、一方、塊状の銀は、活性な銀種を放出するのに非常に効率が悪いため、イオン性の銀および塊状の銀と比較して、抗菌剤用途に適している。ＡｇＮＰは、その抗菌特性について知られているが、ＡｇＮＰを用いた抗菌活性の実際の機構はあまり理解されていない。ＡｇＮＰは、細菌の細胞壁と相互作用し、その結果、血漿膜電位を不安定化し、細胞内アデノシン三リン酸（ＡＴＰ）のレベルを下げ、細菌の細胞死を引き起こす場合がある。または、ＡｇＮＰは、ＡｇＮＰ存在下で細菌細胞の細胞毒性の原因となる反応性酸素種（ＲＯＳ）の生成に、ある役割を果たし得る。「Ｐｏｔｅｎｔｉａｌ  Ｔｈｅｒａｎｏｓｔｉｃｓ  Ａｐｐｌｉｃａｔｉｏｎ  ｏｆ  Ｂｉｏ−Ｓｙｎｔｈｅｓｉｚｅｄ  Ｓｉｌｖｅｒ  Ｎａｎｏｐａｒｔｉｃｌｅｓ（４−ｉｎ−１  Ｓｙｓｔｅｍ）」Ｔｈｅｒａｎｏｓｔｉｃｓ  ２０１４；４（３）：３１６−３３５。さらに、ＡｇＮＰは、電子供与体と電子受容体の間の電子移動を容易にすることによって、化学的酸化還元反応に触媒として関与することが報告されている。「Ｍｉｃｅｌｌｅ  ｂｏｕｎｄ  ｒｅｄｏｘ  ｄｙｅ  ｍａｒｋｅｒ  ｆｏｒ  ｎａｎｏｇｒａｍ  ｌｅｖｅｌ  ａｒｓｅｎｉｃ  ｄｅｔｅｃｔｉｏｎ  ｐｒｏｍｏｔｅｄ  ｂｙ  ｎａｎｏｐａｒｔｉｃｌｅｓ」、Ｎｅｗ  Ｊ．  Ｃｈｅｍ．、２００２、２６、１０８１−１０８４。
【００１３】
本開示のＦＤＭコンポジットフィラメントは、スルホン酸化ポリエステル−銀ナノ粒子（ＳＰＥ−ＡｇＮＰ、ここで、ＳＰＥ−ＡｇＮＰは、凝集してナノサイズからミクロンサイズになり、その後、押出成型されてフィラメントになる）から合成されてもよい。さらに特定的には、まず、水中でスルホン酸化ポリエステル樹脂粒子が自己集合する間に還元剤を使用して、または還元剤を使用せずに硝酸銀から同時に生成する銀ナノ粒子（ＡｇＮＰ）が埋め込まれた自己集合性スルホン酸化ポリエステル（ＳＰＥ）の凝集から、乾燥コンポジット粉末を作成する。その後、乾燥コンポジット粉末を粉末形態からフィラメントへと加工し、この粉末形態は、場合により、添加剤および／またはフィラーを含んでいてもよい。本開示は、スルホン酸化ポリエステルマトリックスと複数の銀ナノ粒子とを含むポリマーフィラメントに関し、これは、米国特許第６，８６６，８０７号、米国特許第５，１２１，３２９号、米国特許第６，７３０，２５２号、米国特許第３，０４６，１７８号、米国特許第６，９２３，６３４号、米国特許第２，２８５，５５２号、米国特許第４，０１２，５５７号、米国特許第４，９１３，８６４号、米国特許出願公開第２００４／０２２２５６１号および米国特許出願公開第２０１５／００８４２２２号に開示される手順に従って調製されてもよい。
【００１４】
（ポリマーコーティングされたスルホン酸化ポリエステル−銀ナノ粒子ＳＰＥ−ＡｇＮＰ）
本発明の特定の実施形態は、ソジオスルホン酸化ポリエステル樹脂粒子を水中で自己集合させる間に、同時に銀（Ｉ）イオンを還元することによる、銀ナノ粒子（ＡｇＮＰ）を合成する方法を提供する。バルク溶媒として水を使用するこの方法は、環境に優しく、有機溶媒を含まない（すなわち、有機物を含まない溶媒）。この方法は、ポリマー金属ナノコンポジットを調製するのに最低限しか時間を必要とせず、効率的である。理論に束縛されることを望まないが、同時にＡｇＮＰに還元しつつ、ソジオスルホン酸化ポリエステルの自己集合中に、ポリマーマトリックス内に銀イオンが捕捉されると考えられる。スルホン酸化ポリエステル−銀ナノ粒子（ＳＰＥ−ＡｇＮＰ）は、自己集合中または図１に示されるようにポリマーを水に分散させている間に、同時に合成される。従って、ソジオスルホン酸化ポリエステルは、銀イオンの担体としても、銀ナノコンポジットの系中での合成のための有機マトリックスとしても働く。硝酸銀から銀ナノ粒子（ＡｇＮＰ）へと還元するために、ソジオスルホン酸化ポリエステルの自己集合中に任意要素の還元剤を加え、十分に分散した粒子を得る。ポリエステルマトリックスは、ＡｇＮＰの凝集を抑制すると考えられるため、重要な役割を果たす。一方、スルホン酸化ポリエステルの多孔性によって、銀イオンがポリマーマトリックス全体に拡散し、および／または吸収され、ポリエステルのスルホネート官能基との遮られていない相互作用が可能になる。銀イオンの還元に使用される還元剤も、ポリエステルマトリックス全体に自由に拡散し、ポリエステル粒子の表面および内部に十分に分散したＡｇＮＰの生成を促進する。有利なことに、このプロセスは、あらかじめ作成しておいたナノ粒子を用いる従来の方法では起こってしまうナノ粒子の凝集を最低限にする。スルホン酸化ポリマーマトリックスは、ＡｇＮＰの分散を維持し、コンポジットの全体的な化学安定性および機械安定性を維持するのに重要な役割を有する。次いで、ポリスチレンシェルをＳＰＥ−ＡｇＮＰの上に作成してもよい。疎水性モノマー（例えば、スチレン）が加えられる場合、ＳＰＥナノ球の疎水性ＳＰＥコアの周囲で重合し、ＳＰＥ−ＡｇＮＰの表面にポリスチレンシェルが生成する。スチレンモノマーは、多孔性ＳＰＥコアの中に拡散してもよい。スルホン酸化ポリエステルは、系中で合成されるＡｇＮＰのための安定化剤として重要な役割を果たし、さらに、界面活性剤を使用することなく水中でスチレンを重合させるための望ましい環境を与えるナノテンプレートとして重要な役割を果たす。
【００１５】
銀は、抗菌特性、抗微生物特性、抗真菌特性、抗ウイルス特性を含め、多くの有用な特性を有する。本明細書に開示される銀ナノコンポジットのこれらの新規な特性によって、銀ナノコンポジットは、本明細書に記載される医療用途および他の用途で有用である。
【００１６】
本明細書に開示されるスルホン酸化ポリエステル樹脂は、鎖に沿って接続した親水性スルホネート基が存在しつつ、疎水性骨格を有するように選択されている。理論に束縛されないが、水に入れられ、加熱されると、この疎水性部分が互いに相互作用して疎水性コアを生成する場合があり、この親水性スルホネート基は、周囲の水に面しており、スルホン酸化ポリエステルがさらに高次元に自己集合し、さらなる試薬を必要とすることなく、球状のナノ粒子になる。従って、親水性ポリエステルが関与する高次元が存在し、その中では、水に不溶性の疎水性骨格と、水溶性の親水性スルホネート基は、マクロ界面活性剤として作用する。これにより、水性媒体中で自己会合性、自己集合性、自己分散性のナノ粒子が得られ、ミセル状の凝集物が得られる。このミセルの内部および周囲での銀ナノ粒子の生成は、硝酸銀と還元剤を添加すると二次的に起こる。
【００１７】
いくつかの実施形態において、スルホン酸化ポリエステルマトリックスと、前記マトリックスの中に分散した複数の銀ナノ粒子とを含むコンポジットが提供される。
【００１８】
いくつかの実施形態において、スルホン酸化ポリエステルマトリックスは、分岐したポリマー（ＢＳＰＥ）である。いくつかの実施形態において、スルホン酸化ポリエステルマトリックスは、直鎖ポリマーである。分岐したポリマーまたは直鎖ポリマーの選択は、特に、下流でのコンポジット製品の適用に依存して変わってもよい。直鎖ポリマーを使用し、繊維の束を作成することができ、または強いメッシュ状構造を作成することができる。分岐したポリマーは、得られるコンポジット材料に熱可塑性を付与するのに有用な場合がある。
【００１９】
いくつかの実施形態において、本開示のスルホン酸化ポリエステルは、１種類のエステルモノマーのホモポリマー、または２種類以上のエステルモノマーのコポリマーであってもよい。適切なスルホン酸化ポリエステルの例としては、米国特許第５，３４８，８３２号、第５，５９３，８０７号、第５，６０４，０７６号、第５，６４８，１９３号、第５，６５８，７０４号、第５，６６０，９６５号、第５，８４０，４６２号、第５，８５３，９４４号、第５，９１６，７２５号、第５，９１９，５９５号、第５，９４５，２４５号、第６，０５４，２４０号、第６，０１７，６７１号、第６，０２０，１０１号、第６，１４０，００３号、第６，２１０，８５３号および第６，１４３，４５７号に開示されるものが挙げられる。
【００２０】
いくつかの実施形態において、本開示のスルホン酸化ポリエステルは、ランダムスルホン酸化ポリエステルの水素または塩であってもよく、ポリ（１，２−プロピレン−５−スルホイソフタレート）、ポリ（ネオペンチレン−５−スルホイソフタレート）、ポリ（ジエチレン−５−スルホイソフタレート）、コポリ（１，２−プロピレン−５−スルホイソフタレート）−コポリ−（１，２−プロピレン−テレフタレートフタレート）、コポリ（１，２−プロピレン−ジエチレン−５−スルホイソフタレート）−コポリ−（１，２−プロピレン−ジエチレン−テレフタレートフタレート）、コポリ（エチレン−ネオペンチレン−５−スルホイソフタレート）−コポリ−（エチレン−ネオペンチレン−テレフタレート−フタレート）、コポリ（プロポキシル化ビスフェノールＡ）−コポリ−（プロポキシル化ビスフェノールＡ−５−スルホイソフタレート）、コポリ（エチレン−テレフタレート）−コポリ−（エチレン−５−スルホ−イソフタレート）、コポリ（プロピレン−テレフタレート）−コポリ−（プロピレン−５−スルホ−イソフタレート）、コポリ（ジエチレン−テレフタレート）−コポリ−（ジエチレン−５−スルホ−イソフタレート）、コポリ（プロピレン−ジエチレン−テレフタレート）−コポリ−（プロピレン−ジエチレン−５−スルホイソフタレート）、コポリ（プロピレン−ブチレン−テレフタレート）−コポリ（プロピレン−ブチレン−５−スルホ−イソフタレート）、コポリ（プロポキシル化ビスフェノールＡ−フマレート）−コポリ（プロポキシル化ビスフェノールＡ−５−スルホ−イソフタレート）、コポリ（エトキシル化ビスフェノールＡ−フマレート）−コポリ（エトキシル化ビスフェノールＡ−５−スルホ−イソフタレート）、コポリ（エトキシル化ビスフェノールＡ−マレエート）−コポリ（エトキシル化ビスフェノールＡ−５−スルホ−イソフタレート）、コポリ（プロピレン−ジエチレンテレフタレート）−コポリ（プロピレン−５−スルホイソフタレート）、コポリ（ネオペンチル−テレフタレート）−コポリ−（ネオペンチル−５−スルホイソフタレート）の塩（例えば、アルミニウム塩を含む金属塩、ナトリウム、リチウムおよびカリウムのようなアルカリ金属の塩、ベリリウム、マグネシウム、カルシウムおよびバリウムのようなアルカリ土類金属の塩、バナジウム、鉄、コバルト、銅のような遷移金属の金属塩など、およびこれらの混合物）、およびこれらの混合物を含む。
【００２１】
一般的に、スルホン酸化ポリエステルは、以下の一般的な構造を有していてもよく、つまり、ｎおよびｐのセグメントが分離したランダムコポリマーであってもよく、
【００２２】
【化１】
2017206800.tif 000002
【００２３】
Ｒは、例えば、２〜約２５個の炭素原子のアルキレン、例えば、エチレン、プロピレン、ブチレン、オキシアルキレンジエチレンオキシドなどであり；Ｒ’は、例えば、約６〜約３６個の炭素原子のアリーレン、例えば、ベンジレン、ビスフェニレン、ビス（アルキルオキシ）ビスフェノレンなどであり；ｐおよびｎは、ランダムに繰り返すセグメントの数、例えば、約１０〜約１００，０００を表す。
【００２４】
スルホン酸化ポリエステルの例としては、さらに、米国特許第７，３１２，０１１号に開示されるものが挙げられる。アモルファスアルカリスルホン酸化ポリエステル系樹脂の具体例としては、限定されないが、コポリ（エチレン−テレフタレート）−コポリ−（エチレン−５−スルホ−イソフタレート）、コポリ（プロピレン−テレフタレート）−コポリ（プロピレン−５−スルホ−イソフタレート）、コポリ（ジエチレン−テレフタレート）−コポリ（ジエチレン−５−スルホ−イソフタレート）、コポリ（プロピレン−ジエチレン−テレフタレート）−コポリ（プロピレン−ジエチレン−５−スルホ−イソフタレート）、コポリ（プロピレン−ブチレン−テレフタレート）−コポリ（プロピレン−ブチレン−５−スルホ−イソフタレート）、コポリ（プロポキシル化ビスフェノール−Ａ−フマレート）−コポリ（プロポキシル化ビスフェノールＡ−５−スルホ−イソフタレート）、コポリ（エトキシル化ビスフェノール−Ａ−フマレート）−コポリ（エトキシル化ビスフェノール−Ａ−５−スルホ−イソフタレート）、およびコポリ（エトキシル化ビスフェノール−Ａ−マレエート）−コポリ（エトキシル化ビスフェノール−Ａ−５−スルホ−イソフタレート）が挙げられ、アルカリ金属は、例えば、ナトリウムイオン、リチウムイオンまたはカリウムイオンである。結晶性アルカリスルホン酸化ポリエステル系樹脂の例としては、アルカリ  コポリ（５−スルホイソフタロイル）−コ−ポリ（エチレン−アジペート）、アルカリ  コポリ（５−スルホイソフタロイル）−コポリ（プロピレン−アジペート）、アルカリ  コポリ（５−スルホイソフタロイル）−コポリ（ブチレン−アジペート）、アルカリ  コポリ（５−スルホ−イソフタロイル）−コポリ（ペンチレン−アジペート）、およびアルカリ  コポリ（５−スルホ−イソフタロイル）−コポリ（オクチレン−アジペート）、アルカリ  コポリ（５−スルホ−イソフタロイル）−コポリ（エチレン−アジペート）、アルカリ  コポリ（５−スルホ−イソフタロイル）−コポリ（プロピレン−アジペート）、アルカリ  コポリ（５−スルホ−イソフタロイル）−コ−ポリ（ブチレン−アジペート）、アルカリ  コポリ（５−スルホ−イソフタロイル）−コポリ（ペンチレン−アジペート）、アルカリ  コポリ（５−スルホ−イソフタロイル）−コポリ（ヘキシレン−アジペート）、アルカリ  コポリ（５−スルホ−イソフタロイル）−コポリ（オクチレン−アジペート）、アルカリ  コポリ（５−スルホイソフタロイル）−コポリ（エチレン−サクシネート）、アルカリ  コポリ（５−スルホイソフタロイル−コポリ（ブチレン−サクシネート）、アルカリ  コポリ（５−スルホイソフタロイル）−コポリ（ヘキシレン−サクシネート）、アルカリ  コポリ（５−スルホイソフタロイル）−コポリ（オクチレン−サクシネート）、アルカリ  コポリ（５−スルホ−イソフタロイル）−コポリ（エチレン−セバケート）、アルカリ  コポリ（５−スルホ−イソフタロイル）−コポリ（プロピレン−セバケート）、アルカリ  コポリ（５−スルホ−イソフタロイル）−コポリ（ブチレン−セバケート）、アルカリ  コポリ（５−スルホ−イソフタロイル）−コポリ（ペンチレン−セバケー���）、アルカリ  コポリ（５−スルホ−イソフタロイル）−コポリ（ヘキシレン−セバケート）、アルカリ  コポリ（５−スルホ−イソフタロイル）−コポリ（オクチレン−セバケート）、アルカリ  コポリ（５−スルホ−イソフタロイル）−コポリ（エチレン−アジペート）、アルカリ  コポリ（５−スルホ−イソフタロイル）−コポリ（プロピレン−アジペート）、アルカリ  コポリ（５−スルホ−イソフタロイル）−コポリ（ブチレン−アジペート）、アルカリ  コポリ（５−スルホ−イソフタロイル）−コポリ（ペンチレン−アジペート）、アルカリ  コポリ（５−スルホ−イソフタロイル）コポリ（ヘキシレン−アジペート）、ポリ（オクチレン−アジペート）が挙げられ、アルカリは、ナトリウム、リチウムまたはカリウムのような金属である。いくつかの実施形態において、アルカリ金属は、ナトリウムである。
【００２５】
本開示で使用するのに適したスルホン酸化ポリエステルは、示差走査熱量測定によって測定される場合、ガラス転移（Ｔｇ）温度が約４５℃〜約９５℃、または約５２℃〜約７０℃であってもよい。スルホン酸化ポリエステルは、数平均分子量が、ゲル浸透クロマトグラフィーによって測定される場合、約２，０００ｇ／ｍｏｌｅ〜約１５０，０００ｇ／ｍｏｌｅ、約３，０００ｇ／ｍｏｌｅ〜約５０，０００ｇ／ｍｏｌｅ、または約６，０００ｇ／ｍｏｌｅ〜約１５，０００ｇ／ｍｏｌｅであってもよい。スルホン酸化ポリエステルは、重量平均分子量が、ゲル浸透クロマトグラフィーによって測定される場合、約３，０００ｇ／ｍｏｌｅ〜約３００，０００ｇ／ｍｏｌｅ、約８，０００ｇ／ｍｏｌｅ〜約９０，０００ｇ／ｍｏｌｅ、または約１０，０００ｇ／ｍｏｌｅ〜約６０，０００ｇ／ｍｏｌｅであってもよい。スルホン酸化ポリエステルは、多分散性が、数平均分子量に対する重量平均分子量の比率によって計算される場合、約１．６〜約１００、約２．０〜約５０、または約５．０〜約３０であってもよい。
【００２６】
直鎖アモルファスポリエステル樹脂は、一般的に、有機ジオールと二酸またはジエステル（少なくとも１つがスルホン酸化されているか、またはスルホン酸化二官能モノマーが反応に含まれる）、重縮合触媒の重縮合によって調製される。分岐したアモルファススルホン酸化ポリエステル樹脂の場合、同じ材料を使用してもよく、多価ポリ酸またはポリオールのような分岐剤をさらに含む。
【００２７】
アモルファスポリエステルを調製するために選択される二酸またはジエステルの例としては、テレフタル酸、フタル酸、イソフタル酸、フマル酸、マレイン酸、イタコン酸、コハク酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、フマル酸ジメチル、マレイン酸ジメチル、グルタル酸ジメチル、アジピン酸ジメチル、ドデシルコハク酸ジメチル、およびこれらの混合物からなる群から選択されるジカルボン酸またはジエステルが挙げられる。有機二酸またはジエステルは、例えば、樹脂の約４５〜約５２モル％選択される。アモルファスポリエステルを作成するために利用されるジオールの例としては、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ヘプタンジオール、ドデカンジオール、ビス（ヒドロキシエチル）−ビスフェノールＡ、ビス（２−ヒドロキシプロピル）−ビスフェノールＡ、１，４−シクロヘキサンジメタノール、１，３−シクロヘキサンジメタノール、キシレンジメタノール、シクロヘキサンジオール、ジエチレングリコール、ビス（２−ヒドロキシエチル）オキシド、ジプロピレングリコール、ジブチレン、およびこれらの混合物が挙げられる。選択される有機ジオールの量はさまざまであってもよく、さらに特定的には、例えば、樹脂の約４５〜約５２モル％である。
【００２８】
アルカリが、リチウム、ナトリウムまたはカリウムであるアルカリスルホン酸化二官能モノマーの例としては、ジメチル−５−スルホ−イソフタレート、ジアルキル−５−スルホ−イソフタレート−４−スルホ−１，８−無水ナフタル酸、４−スルホ−フタル酸、４−スルホフェニル−３，５−ジカルボメトキシベンゼン、６−スルホ−２−ナフチル−３，５−ジカルボメトキシベンゼン、スルホ−テレフタル酸、ジメチル−スルホ−テレフタレート、ジアルキル−スルホ−テレフタレート、スルホ−エタンジオール、２−スルホ−プロパンジオール、２−スルホ−ブタンジオール、３−スルホ−ペンタンジオール、２−スルホ−ヘキサンジオール、３−スルホ−２−メチルペンタンジオール、Ｎ，Ｎ−ビス（２−ヒドロキシエチル）−２−アミノエタンスルホネート、２−スルホ−３，３−ジメチルペンタンジオール、スルホ−ｐ−ヒドロキシ安息香酸、これらの混合物などが挙げられる。有効な二官能モノマーの量、例えば、樹脂の約０．１〜約２重量％を選択することができる。
【００２９】
分岐したアモルファススルホン酸化ポリエステルを作成するときに使用するための分岐剤としては、例えば、多価ポリ酸、例えば、１，２，４−ベンゼン−トリカルボン酸、１，２，４−シクロヘキサントリカルボン酸、２，５，７−ナフタレントリカルボン酸、１，２，４−ナフタレントリカルボン酸、１，２，５−ヘキサントリカルボン酸、１，３−ジカルボキシル−２−メチル−２−メチレン−カルボキシルプロパン、テトラ（メチレン−カルボキシル）メタン、１，２，７，８−オクタンテトラカルボン酸、これらの酸無水物、１〜約６個の炭素原子のこれらの低級アルキルエステル；多価ポリオール、例えば、ソルビトール、１，２，３，６−ヘキサンテトロール、１，４−ソルビタン、ペンタエリスリトール、ジペンタエリスリトール、トリペンタエリスリトール、スクロース、１，２，４−ブタントリオール、１，２，５−ペンタトリオール、グリセロール、２−メチルプロパントリオール、２−メチル−１，２，４−ブタントリオール、トリメチロールエタン、トリメチロールプロパン、１，３，５−トリヒドロキシメチルベンゼン、これらの混合物などが挙げられる。選択される分岐剤の量は、例えば、樹脂の約０．１〜約５モル％である。
【００３０】
アモルファスポリエステルのための重縮合触媒の例としては、チタン酸テトラアルキル、ジアルキルスズオキシド、例えば、ジブチルスズオキシド、テトラアルキルスズ、例えば、ジブチルスズジラウレート、ジアルキルスズオキシド水酸化物、例えば、ブチルスズオキシド水酸化物、アルミニウムアルコキシド、アルキル亜鉛、ジアルキル亜鉛、酸化亜鉛、酸化第一スズ、またはこれらの混合物が挙げられ、触媒は、ポリエステル樹脂を作成するために使用される出発物質の二酸またはジエステルを基準として、例えば、０．０１モル％〜５モル％の量で選択される。
【００３１】
特定の実施形態において、スルホン酸化ポリエステルマトリックスは、トリメチロールプロパン、１，２−プロパンジオール、ジエチレングリコール、およびこれらの組み合わせからなる群から選択されるポリオールモノマー単位を含む。
【００３２】
特定の実施形態において、スルホン酸化ポリエステルマトリックスは、テレフタル酸、スルホン酸化イソフタル酸、およびこれらの組み合わせからなる群から選択される二酸モノマー単位を含む。
【００３３】
いくつかの実施形態において、スルホン酸化ポリエステル−銀コアナノ粒子は、粒径が約５ｎｍ〜約５００ｎｍ、または約１０〜約２００ｎｍ、または約２０〜約１００ｎｍの範囲であってもよい。コアの粒径が１００ｎｍ未満であれば、透明性および他のコーティングの特性を妨害することなく、ポリマーマトリックスの強化に有用であろう。Ｔｓａｖａｌａｓ、Ｊ．Ｇ．等、Ｊ．Ａｐｐｌ．Ｐｏｌｙｍ．Ｓｃｉ．、８７：１８２５−１８３６（２００３）。本明細書で使用される場合、「粒径」との言及は、一般的に、Ｄ５０質量メジアン径（ＭＭＤ）またはｌｏｇ正規分布質量メジアン径を指す。ＭＭＤは、質量による平均粒子直径であると考える。
【００３４】
いくつかの実施形態において、銀ナノ粒子は、単に銀元素を含んでいてもよく、または他の金属とのコンポジットを含む銀コンポジットであってもよい。このような金属−銀コンポジットは、（ｉ）１つ以上の他の金属および（ｉｉ）１つ以上の非金属のいずれかまたは両方を含んでいてもよい。適切な他の金属としては、例えば、Ａｌ、Ａｕ、Ｐｔ、Ｐｄ、Ｃｕ、Ｃｏ、Ｃｒ、ＩｎおよびＮｉ、特に、遷移金属、例えば、Ａｕ、Ｐｔ、Ｐｄ、Ｃｕ、Ｃｒ、Ｎｉ、およびこれらの混合物が挙げられる。例示的な金属コンポジットは、Ａｕ−Ａｇ、Ａｇ−Ｃｕ、Ａｕ−Ａｇ−ＣｕおよびＡｕ−Ａｇ−Ｐｄである。金属コンポジットに適切な非金属としては、例えば、Ｓｉ、ＣおよびＧｅが挙げられる。銀コンポジットの種々の要素は、例えば、約０．０１重量％〜約９９．９重量％、特に、約１０重量％〜約９０重量％の範囲の量で存在していてもよい。いくつかの実施形態において、銀コンポジットは、銀と、１種類、２種類以上の他の金属とで構成される金属アロイであり、銀は、例えば、ナノ粒子の少なくとも約２０重量％、特に、ナノ粒子の約５０重量％より多く含まれる。特に示されない限り、銀を含有するナノ粒子の要素について本明細書で引用される重量パーセントは、安定化剤を含まない。
【００３５】
銀コンポジットで構成される銀ナノ粒子は、例えば、還元工程中、（ｉ）銀化合物（または複数の化合物、特に、銀（Ｉ）イオンを含有する化合物）および（ｉｉ）別の金属塩（または複数の塩）または別の非金属（または複数の非金属）の混合物を用いることによって作ることができる。
【００３６】
いくつかの実施形態において、銀ナノ粒子は、粒径が約２〜約５０ｎｍ、または約１０〜約５０ｎｍ、または約２０〜約５０ｎｍの範囲である。銀ナノ粒子の直径が１００ｎｍ未満であると、主に、５００ｎｍ未満の光を吸収する。この特性は、ほとんどのフルオロフォアが、５００ｎｍを超える波長で光を発するので、シグナルの消光が最低限になるため、ＡｇＮＰを蛍光発光検出と組み合わせて使用することができるため、有用である。
【００３７】
いくつかの実施形態において、スルホン酸化ポリエステル−銀コアナノ粒子は、さらに、ナノ構造材料、例えば、限定されないが、カーボンナノチューブ（ＣＮＴ、単層、二重層および多層を含む）、グラフェンシート、ナノリボン、ナノオニオン、中空ナノシェル金属、ナノワイヤなどを含んでいてもよい。いくつかの実施形態では、ＣＮＴを、導電性および熱伝導性を高める量で加えてもよい。
【００３８】
シェルポリマーは、スルホン酸化ポリエステル−銀コアナノ粒子の上に配置され、極端な環境でのスルホン酸化ポリエステル−銀コア／ＡｇＮＰコンポジットの硬度、強度、耐化学薬品性および熱安定性という観点で、さらに強化してもよい。
【００３９】
いくつかの実施形態において、スルホン酸化ポリエステル−銀コアナノ粒子の周囲に配置されるシェルポリマーは、スチレンモノマーを含み、置換または非置換のスチレンを含む。いくつかの実施形態において、シェルポリマーは、さらに、アクリル酸メチル、アクリル酸エチル、アクリル酸ブチル、アクリル酸イソブチル、アクリル酸ドデシル、アクリル酸  ｎ−オクチル、アクリル酸  ２−エチルヘキシル、アクリル酸  ２−クロロエチル、アクリル酸フェニル、アクリル酸  β−カルボキシエチル、α−クロロアクリル酸メチル、メタクリル酸メチル、メタクリル酸エチル、メタクリル酸ブチル、ブタジエン、イソプレン、メタアクリロニトリル、アクリロニトリル、メチルビニルエーテル、ビニルイソブチルエーテル、ビニルエチルエーテル、酢酸ビニル、プロピオン酸ビニル、安息香酸ビニル、ブタン酸ビニル、ビニルメチルケトン、ビニルヘキシルケトンおよびメチルイソプロペニルケトン、塩化ビニリデン、ビニリデンクロロフロリド、Ｎ−ビニルインドール、Ｎ−ビニルピロリデン、アクリル酸、メタクリル酸、アクリルアミド、メタクリルアミド、ビニルピリジン、ビニルピロリドン、ビニル  Ｎ−メチルピリジニウムクロリド、ビニルナフタレン、ｐ−クロロスチレン、塩化ビニル、フッ化ビニル、エチレン、プロピレン、ブチレンおよびイソブチレンからなる群から選択される少なくとも１つのビニルモノマーを含む。
【００４０】
いくつかの実施形態において、シェルポリマーは、厚みが約０．５ｎｍ〜約１００ｎｍ、または約１．０ｎｍ〜約５０ｎｍ、または約１．５ｎｍ〜約２０ｎｍである。
【００４１】
いくつかの実施形態において、シェルポリマーは、耐メタノール性、耐熱分解性および耐酸／塩基性のような１つ以上の特性をスルホン酸化ポリエステル−銀コアナノ粒子に与える。
【００４２】
耐メタノール性に関し、ポリマーシェルが、コアスルホン酸化ポリエステル／ＡｇＮＰコンポジットがゲル化するのを保護すると考えられる。いくつかの実施形態では、例えば、スチレンシェルを使用するときに、約１０％以下の材料が溶解する。
【００４３】
耐熱分解性に関し、ポリマーシェルで保護されたコンポジットは、４００℃で約５０％しか分解を示さず、一方、コーティングされていないＳＰＥ−ＡｇＮＰコンポジットは、４００℃で約８０％の分解を示す。特に、スチレンコーティングされたコンポジットの熱安定性は、ポリスチレン単独の熱安定性よりももっと複雑なようである。
【００４４】
耐酸／塩基性に関し、コアコンポジットに対してポリマーシェル（例えば、スチレン）を付加すると、塩基性条件で２０〜３０％向上するだろう。最後に、ＳＰＥ／ＡｇＮｐコアの周囲のポリマーシェル（例えば、ポリスチレン）は、実質的に、有機／無機ハイブリッドコンポジットコア材料の剛性および強度を高める。
【００４５】
ポリマーコーティングされたスルホン酸化ポリエステル−銀ナノ粒子ＳＰＥ−ＡｇＮＰから合成されたコンポジットフィラメント
まず、本明細書に記載されるコンポジット粉末を、ポリマーコーティングされたスルホン酸化ポリエステル−銀ナノ粒子（ＳＰＥ−ＡｇＮＰ）から調製し、次いで、フィラメント製造によって、コンポジット粉末をコンポジットフィラメントに変換する。
【００４６】
コンポジット粉末は、従来の手段（粉砕および分級）または化学的手段（乳化凝集）によって調製されてもよい。米国特許第５，１１１，９９８号、第５，１４７，７５３号、第５，２７２，０３４号および第５，３９３，６３０号。
【００４７】
コンポジット粉末は、乳化凝集手段によって調製されてもよい。制限なく、乳化凝集コンポジット粒子を作成する際に、任意の適切な乳化凝集手順を使用してもよい。図３は、本開示の特定の実施形態による熱溶解積層法（ＦＤＭ）のための乾燥粒子を調製するための乳化業種プロセスを示す。これらの手順は、典型的には、粒子（例えば、本開示に記載されるもの）、ポリマーコーティングされたコア粒子（コア粒子が、スルホン酸化ポリエステルマトリックスとスルホン酸化ポリエステルマトリックスの中に配置された複数の銀ナノ粒子を含む）、１つ以上のさらなる任意要素の添加剤のエマルションを凝集させ、凝集した粒子を作成し、その後、凝集した粒子を融着させ、次いで、得られた乳化凝集粒子を回収し、場合により、洗浄し、場合により乾燥させる処理工程を含む。しかし、いくつかの実施形態において、このプロセスは、融着の前の融着剤（または融着助剤）の添加によって改変される。融着剤の添加によって、改良された晶粒が生成するトナー粒子を与え、または低い処理温度で短い時間で融着を行うことができ、またはこの両方が可能になる。いくつかの実施形態において、凝集工程の前に、ＳＰＥ−ＡｇＮＰに水を加えてスラリーを作成する。いくつかの実施形態において、水の添加によって、スラリーの合計重量を基準とした合計固形含有量を、約１％〜約４０％、約５％〜約２０％または約１０％〜約５０％にすることができる。凝集工程は、スラリーを約３０℃〜約８０℃、約４０℃〜約７０℃または約５０℃〜約６８℃の温度まで加熱することを含む。凝集工程の持続時間は、約１分〜約８時間、約３０分〜約６時間または約６０分〜約４時間であってもよい。融着工程は、凝集した粒子を約３０℃〜約９５℃、約４０℃〜約９５℃または約６０℃〜約９０℃の温度まで加熱することを含む。融着工程の持続時間は、約１分〜約６時間、約３０分〜約４時間または約６０分〜約３時間であってもよい。
【００４８】
適切な融着剤の例としては、限定されないが、安息香酸アルキルエステル、エステルアルコール、グリコール／エーテル型溶媒、長鎖脂肪族アルコール、芳香族アルコール、これらの混合物などが挙げられる。安息香酸アルキルエステルの例としては、アルキル基（直鎖または分枝鎖、置換または非置換であってもよい）が約２〜約３０個の炭素原子を含む安息香酸アルキルエステル、例えば、安息香酸デシルまたは安息香酸イソデシル、安息香酸ノニルまたは安息香酸イソノニル、安息香酸オクチルまたは安息香酸イソオクチル、安息香酸２−エチルヘキシル、安息香酸トリデシルまたは安息香酸イソトリデシル、安息香酸３，７−ジメチルオクチル、安息香酸３，５，５−トリメチルヘキシル、これらの混合物などが挙げられる。このような安息香酸アルキルエステルの具体的な市販例としては、Ｖｌｅｓｉｃｏｌ  Ｃｈｅｍｉｃａｌ  Ｃｏｒｐｏｒａｔｉｏｎから入手可能なＶＥＬＴＡ（登録商標）２６２（安息香酸イソデシル）およびＶＥＬＴＡ（登録商標）３６８（安息香酸２−エチルヘキシル）が挙げられる。エステルアルコールの例としては、アルキル基（直鎖または分枝鎖、置換または非置換であってもよい）が独立して約２〜約３０個の炭素原子を含むアルカン酸のヒドロキシアルキルエステル、例えば、２，２，４−トリメチルペンタン−１，３−ジオールモノイソブチレートが挙げられる。このようなエステルアルコールの具体的な市販例としては、Ｅａｓｔｍａｎ  Ｃｈｅｍｉｃａｌ  Ｃｏｍｐａｎｙから入手可能なＴＥＸＡＮＯＬ（登録商標）（２，２，４−トリメチルペンタン−１，３−ジオールモノイソブチレート）が挙げられる。グリコール−エーテル型の溶媒の例としては、ジエチレングリコールモノメチルエーテルアセテート、ジエチレングリコールモノブチルエーテルアセテート、ブチルカルビトールアセテート（ＢＣＡ）などが挙げられる。長鎖脂肪族アルコールの例としては、アルキル基が約５〜約２０個の炭素原子を含むもの、例えば、エチルヘキサノール、オクタノール、ドデカノールなどが挙げられる。芳香族アルコールの例としては、ベンジルアルコールなどが挙げられる。
【００４９】
いくつかの実施形態において、融着剤（または融着助剤）は、乳化凝集プロセスの後の段階または融着中（例えば、一般的に、スルホン酸化ポリエステル樹脂のガラス転移温度付近またはこの温度よりも上である加熱工程中）に蒸発する。従って、最終的なコンポジット粉末は、残留する融着剤を含まないか、または本質的に含まないか、または実質的に含まない。残留する融着剤が、最終的な粉末コンポジットに存在してもよい程度まで、残留する融着剤の量は、コンポジット粉末の任意の特性または性能に影響を与えない量である。
【００５０】
融着前に、融着剤を任意の望ましい量または適切な量で添加してもよい。例えば、融着剤を、反応媒体中の固体含有量を基準として、約０．０１〜約１０重量％の量で添加してもよい。例えば、融着剤を、反応媒体中の固体含有量を基準として、約０．０５重量％または約２０．０重量％、約０．１重量％から約１０．０重量％まで、または約０．５重量％〜約５．０重量％の量で添加してもよい。いくつかの実施形態において、融着剤を、凝集と融着の間の任意の時間に、または加熱前に前もって添加してもよい。
【００５１】
任意要素の添加剤、例えば、ワックス、顔料、セラミック、炭素繊維またはナノチューブおよびフィラーが、コンポジット粉末に含まれていてもよい。凝集工程前または凝集工程中に、または加熱前に前もって、これらの添加剤を加えてもよい。コンポジット粉末中に存在する添加剤の量は、コンポジット粉末の合計重量の約０重量％〜約３０重量％、約０重量％〜約２０重量％、または約０重量％〜約１０重量％であってもよい。
【００５２】
製造方法
本開示は、本明細書に記載するコンポジット粉末を製造するための方法も提供する。ポリマーコーティングされたスルホン酸化ポリエステル−銀ナノ粒子ＳＰＥ−ＡｇＮＰから微粒子を調製するための方法は、トナー粒子を作成するために知られているプロセス（乳化凝集、すなわちＥＡ）と同様である。凝集剤（例えば、酢酸亜鉛、塩化マグネシウム塩、硫酸アルミニウムおよびポリ塩化アルミニウム（ＰＡＣ））の助けを借りて、狭い粒度分布を有し、制御可能な粒径を有する粒子を得ることができる。粒子の形状は、温度、時間および攪拌によって制御され、不規則な形状または不完全な球形から、ほぼ球形または完璧な球形までの範囲の粒子を与えることができる。
【００５３】
この方法は、有機物を含まない溶媒中、スルホン酸化ポリエステル樹脂を加熱することと、前記有機物を含まない溶媒中、前記加熱した樹脂に銀（Ｉ）イオン溶液を加え、混合物を作成することと、前記混合物に還元剤溶液を加えることによって、スルホン酸化ポリエステルマトリックスと前記スルホン酸化ポリエステルマトリックスの中に配置された複数の銀ナノ粒子とを含むコア粒子のエマルションを作成することと、前記コア粒子のエマルションにスチレンモノマーおよび開始剤を加え、前記コア粒子の周囲に配置されたシェルポリマーを作成し、それによって、コンポジット構造を作成することと；コンポジット粒子のエマルションを凝集させ、凝集した粒子を作成することと；前記凝集した粒子を融着させ、融着した粒子を作成することと；前記融着した粒子を洗浄することによって、コンポジット粉末を作成することとを含む。「有機物を含まない溶媒」という用語は、任意の有機溶媒を含有しない媒体、有機物を含まない溶媒であると考えられる水性媒体（例えば、水）を指す。
【００５４】
いくつかの実施形態において、加熱は、約６５℃〜約９０℃の温度で行われる。ポリマー樹脂の初期の溶解と、銀イオン存在下でのその後の還元の両方に、この範囲の温度が適している。
【００５５】
いくつかの実施形態において、銀（Ｉ）イオン源は、硝酸銀、スルホン酸銀、フッ化銀、過塩素酸銀、乳酸銀、テトラフルオロホウ酸銀、酸化銀、酢酸銀から選択されてもよい。硝酸銀は、ＡｇＮＰを合成するための一般的な銀イオン前駆体である。
【００５６】
いくつかの実施形態において、還元剤は、アスコルビン酸、クエン酸三ナトリウム、グルコース、ガラクトース、マルトース、ラクトース、没食子酸、ロスマリン酸、カフェイン酸、タンニン酸、ジヒドロカフェイン酸、ケルセチン、水素化ホウ素ナトリウム、水素化ホウ素カリウム、ヒドラジン水和物、次亜リン酸ナトリウム、塩酸ヒドロキシルアミンから選択される。いくつかの実施形態において、ＡｇＮＰを合成するための還元剤は、水素化ホウ素ナトリウムまたはクエン酸ナトリウムを含んでいてもよい。適切な還元剤の選択によって、望ましいナノ粒子形状に近づくだろう。例えば、アスコルビン酸は、ビタミンＣ錠剤の定量化に関する試験中、銀ナノ平板形態を与えることが観察された。Ｒａｓｈｉｄ  ｅｔ  ａｌ．Ｊ．Ｐｈａｒｍ．Ｓｃｉ．１２（１）：２９−３３（２０１３）。
【００５７】
いくつかの実施形態において、この方法は、スチレンモノマーを加える工程の間に、アクリル酸メチル、アクリル酸エチル、アクリル酸ブチル、アクリル酸イソブチル、アクリル酸ドデシル、アクリル酸  ｎ−オクチル、アクリル酸  ２−エチルヘキシル、アクリル酸  ２−クロロエチル、アクリル酸フェニル、アクリル酸  β−カルボキシエチル、α−クロロアクリル酸メチル、メタクリル酸メチル、メタクリル酸エチル、メタクリル酸ブチル、ブタジエン、イソプレン、メタアクリロニトリル、アクリロニトリル、メチルビニルエーテル、ビニルイソブチルエーテル、ビニルエチルエーテル、酢酸ビニル、プロピオン酸ビニル、安息香酸ビニル、ブタン酸ビニル、ビニルメチルケトン、ビニルヘキシルケトンおよびメチルイソプロペニルケトン、塩化ビニリデン、ビニリデンクロロフロリド、Ｎ−ビニルインドール、Ｎ−ビニルピロリデン、アクリル酸、メタクリル酸、アクリルアミド、メタクリルアミド、ビニルピリジン、ビニルピロリドン、ビニル  Ｎ−メチルピリジニウムクロリド、ビニルナフタレン、ｐ−クロロスチレン、塩化ビニル、フッ化ビニル、エチレン、プロピレン、ブチレンおよびイソブチレンからなる群から選択される少なくとも１つのビニルモノマーを添加する工程も含んでいてもよい。
【００５８】
いくつかの実施形態において、本明細書に開示される方法は、固体含有量が比較的低い状態でコンポジットを製造するのに特に良く適しているだろう。このような条件下、銀イオンと還元剤は、ポリマーマトリックス全体に容易に拡散するだろう。銀イオンの場合、このような容易な拡散によって、マトリックス全体の銀の分布の均一性が高まるだろう。次いで、コンポジット粉末をフィラメントへと加工してもよい。本開示のコンポジットフィラメントは、押出成型プロセスを用いて製造されてもよい。まず、コンポジット粉末をメルトフローインデックス（ＭＦＩ）装置（押出式可塑度計とも呼ばれる）に入れ、約６０℃〜約２５０℃、約６０℃〜約１９０℃、または約８０℃〜約１５０℃の温度で所定時間、例えば、約１〜約９０分、約１〜約６０分、約５〜約４５分かけて平衡状態にしてもよい。平衡状態にした後、得られた材料を、直径０．５〜５ｍｍのダイによって、約１ｋｇ〜約３０ｋｇ、約１ｋｇ〜約２０ｋｇまたは約２ｋｇ〜約１０ｋｇの範囲の重量で押出成型し、ＦＤＭフィラメントを製造してもよい。いくつかの実施形態において、コンポジットフィラメントは、直径が例えば約０．５ｍｍ〜約５．０ｍｍ、約１．５ｍｍ〜約３．０ｍｍ、約１．７５ｍｍ〜約３．０ｍｍの円柱形の形態である。コンポジットフィラメントの長さは、任意の長さであってもよく、例えば、試験目的のために、約２フィート〜約１００フィート、約２フィート〜約５０フィート、約５フィート〜約２０フィート、商業目的のために、約５０フィート〜２０００フィート、約３００フィート〜約１５００フィート、または約４００フィート〜約１３００フィートであってもよい。
【００５９】
フィラメントの製造プロセスは、単に、コンポジットの物理的な外観を変え、コンポジットの材料または内容物を変えない。従って、本開示のフィラメントは、本明細書に記載するのと同じスルホン酸化ポリエステルマトリックスと銀ナノ粒子を含む。いくつかの実施形態において、フィラメントは、本明細書に記載するのと同じスルホン酸化ポリエステル−銀コアナノ粒子を含む。いくつかの実施形態において、フィラメントは、本明細書に記載するのと同じシェルポリマーが上に配置されたスルホン酸化ポリエステル−銀コアナノ粒子を含む。
【００６０】
いくつかの実施形態において、銀ナノ粒子の保持量は、コンポジットフィラメント中に、約０．５ｐｐｍ〜約５０，０００ｐｐｍ、約５ｐｐｍ〜約５，０００ｐｐｍ、約１０ｐｐｍ〜約２，５００ｐｐｍまたは約５０ｐｐｍ〜約１，０００ｐｐｍの範囲で存在する。抗菌用途のために、この範囲内の保持濃度の銀を使用してもよい。これより低い銀濃度は、触媒用途には十分な場合があり、１ｐｐｍ程度の低いＡｇＮＰ濃度が使用されている。Ｇｈｏｓｈ、Ｓ．Ｋ．ｅｔ  ａｌ．Ｌａｎｇｍｕｉｒ．１８（２３）：８７５６−８７６０  （２００２）。
【００６１】
いくつかの実施形態において、本明細書に記載される複数のコンポジットフィラメントを含む物品が提供され、このコンポジットフィラメントは、スルホン酸化ポリエステルマトリックスおよび前記マトリックス全体に分散した複数の銀ナノ粒子を含むコア粒子と、前記コア粒子の周囲に配置されたシェルポリマーとを含んでいてもよい。
【００６２】
本発明のコンポジット粉末の特性によって、本発明のコンポジット粉末は、限定されないが、電子部品、光学検出器、化学センサおよび生化学センサおよびデバイスを含む種々の用途に有用である。これら任意の材料を小型化する能力は、本発明のナノスケールのコンポジット構造を使用する主要な利点である。本発明のコンポジット粉末を使用する他の関心の高い分野としては、限定されないが、抗菌用途、光学的な二安定性、繊維製品の光応答性、環境、生体、医薬（膜および分離デバイス）、機能的に優れたコーティング、燃料および太陽電池、触媒としての使用が挙げられる。
【００６３】
以下の実施例は、本開示の実施形態を示すために提出される。これらの実施例は、単なる実例であることを意図しており、本開示の範囲を限定することを意図していない。また、部および百分率は、特に指示のない限り、重量基準である。本明細書で使用する場合、「室温」は、約２０℃〜約２５℃の温度を指す。
【００６４】
一般的なプロセス：コンポジット調製は、分岐したソジオスルホン酸化ポリエステル（ＢＳＰＥ）を約９０℃で水に分散させ、その後、硝酸銀溶液を添加し、最後に、クエン酸三ナトリウム、アスコルビン酸のような穏やかな還元剤を添加することを含む。Ａｇ（Ｉ）からＡｇ（０）への還元は、ＢＳＰＥにＡｇ（Ｉ）塩を添加した後に起こり、還元剤によって促進される。クエン酸三ナトリウム還元剤経路によって合成されるＡｇＮＰ−ＢＳＰＥ系は、バイオセンサのようなさらなる用途のためにクエン酸キャップを利用することもでき、ここで、クエン酸リガンドは、サンプル中の分析物の濃度の定量分析または定性分析のための分析物の結合に使用される。最後に、ポリマーモノマー（例えば、スチレンモノマー）は、開始剤（例えば、過硫酸アンモニウム）と共に加えられ、コア粒子の周囲にポリマーシェルを生成する。
【実施例】
【００６５】
実施例１
この実施例は、本開示の実施形態の分岐したソジオスルホン酸化アモルファスポリエステル（ＢＳＰＥ）の調製を記載する。
【００６６】
０．４２５モル当量のテレフタレート、０．０８０モル当量の５−スルホイソフタル酸ナトリウム、０．４５０１モル当量の１，２−プロパンジオール、０．０５０モル当量のジエチレングリコールで構成される、分岐したアモルファススルホン酸化ポリエステル樹脂を以下のように調製した。加熱した底部ドレイン弁、高粘度ダブルタービンアジテーターおよび冷水凝縮器を有する蒸留受け器を取り付けた１リットルＰａｒｒ反応器に、３８８ｇのテレフタル酸ジメチル、１０４．６ｇのナトリウム  ５−スルホイソフタル酸、３２２．６ｇの１，２−プロパンジオール（１モル過剰のグリコール）、４８．９８ｇのジエチレングリコール（１モル過剰のグリコール）、トリメチロールプロパン（５ｇ）および触媒として０．８ｇの酸化ブチルスズ水酸化物を投入した。反応器を攪拌しつつ、３時間かけて１６５℃まで加熱し、次いで、１時間かけて１９０℃まで加熱し、その後、圧力を１時間かけて大気圧から約２６０Ｔｏｒｒまでゆっくりと下げ、次いで、２時間かけて５Ｔｏｒｒまで下げた。次いで、圧力を３０分かけて約１Ｔｏｒｒまで下げ、ポリマーを、底部ドレインから、ドライアイスで冷却した容器に取り出し、４６０ｇのスルホン酸化ポリエステル樹脂を得た。分岐したスルホン酸化ポリエステル樹脂は、測定したガラス転移温度が５４．５℃（開始）、軟化点が１５４℃であった。
【００６７】
実施例２
この比較例は、銀もスチレンシェルも含まないＢＳＰＥコア粒子の調製を示す。
【００６８】
オーバーヘッドスターラー、環流凝縮器、熱電対、ホットプレートおよび窒素投入口を取り付けた３ッ口の５００ｍＬ丸底フラスコで反応を行った（凝縮器は、窒素出口として作用した）。１２５ｍＬの脱イオン水（ＤＩＷ）を、このフラスコにＲＴ（約２２℃）で投入した。窒素をこの溶液に流しつつ、攪拌しながらＤＩＷを９０℃まで加熱した。（ＲＰＭ＝３３０）。このＤＩＷに、実施例１で得られた、細かく粉砕した固体ＢＳＰＥ５０．０ｇを加えた（ＲＰＭ＝４００）。この溶液を９０℃で２時間攪拌した（ＲＰＭ＝４００）。ＢＳＰＥエマルションを得て、攪拌しながら室温まで冷却した（ＲＰＭ＝４００）。ＢＳＰＥエマルションの最終的な外観は、白色不透明溶液であった。
【００６９】
実施例３
この比較例は、ＢＳＰＥコア粒子の周囲にスチレンシェルを作成し、コア粒子の中に銀が分散していないものを示す。
【００７０】
オーバーヘッドスターラー、環流凝縮器、熱電対、ホットプレートおよび窒素投入口を取り付けた３ッ口の５００ｍＬ丸底フラスコで反応を行った（凝縮器は、窒素出口として作用した）。約２４０ｍＬの脱イオン水を、このフラスコにＲＴ（約２２℃）で投入した。加熱を開始し、９０℃に設定し、窒素をこの系に３０分間流した（ＲＰＭ＝３００）。温度が安定化したら、このフラスコに、実施例１で得られた、細かく粉砕した固体ＢＳＰＥ５０．０ｇを加えた（ＲＰＭ＝３００）。得られた溶液は、半透明であり、わずかに青色であり、これを２時間攪拌し続けた。次いで、上の設定温度を７５℃に下げた。温度が安定化したら、３．６ｇのスチレン（全モノマーの９％）を加え、その後、過硫酸アンモニウム溶液（１０ｍＬの脱イオン水に０．０８ｇの過硫酸アンモニウムが溶解したもの）を滴下し、これが開始剤として作用する。過硫酸アンモニウムを加えると、温度がわずかに上昇する（発熱）。温度が７５℃で安定化した後、この混合物に３６．４０ｇのスチレンモノマーを１５分かけて滴下した。得られた溶液は、モノマーの添加が終了した後、白色不透明であった。反応物を７５℃で２時間攪拌し、次いで、室温まで冷却した。最終的な外観は、白色不透明溶液であった。
【００７１】
実施例４
この実施例は、還元剤が存在しない状態で調製されたＢＳＰＥ／ＡｇＮＰコアコンポジットの周囲のスチレンシェルの作成を示す。
【００７２】
オーバーヘッドスターラー、環流凝縮器、熱電対、ホットプレートおよび窒素投入口を取り付けた３ッ口の５００ｍＬ丸底フラスコで反応を行った（凝縮器は、窒素出口として作用した）。約２３５ｍＬの脱イオン水を、このフラスコにＲＴ（約２２℃）で投入した。加熱を開始し、９０℃に設定し、窒素をこの系に３０分間流した（ＲＰＭ＝３００）。温度が安定化したら、このフラスコに、実施例１で得られた、細かく粉砕した固体ＢＳＰＥ５０．０ｇを加えた（ＲＰＭ＝３３０）。得られた溶液は、半透明であり、わずかに青色であり、これを２時間攪拌し続けた。０．１２ｇのＡｇＮＯ３を１０ｍＬの脱イオン水に溶解し、上述の溶液に滴下した（１滴／秒）。わずかに黄色から暗褐色への色変化が観察された。ＡｇＮＯ３の添加が終了した後、上の設定温度を７５℃に下げた。温度が安定化したら、３．６ｇのスチレン（全モノマーの９％）を加え、その後、過硫酸アンモニウム溶液（５ｍＬの脱イオン水に０．０８ｇの過硫酸アンモニウムが溶解したもの）を滴下し、これが開始剤として作用する。過硫酸アンモニウムを加えると、温度がわずかに上昇する（発熱）。温度が７５℃で安定化した後、この混合物に３６．４０ｇのスチレンモノマーを４０分かけて滴下した。得られた溶液は、モノマーの添加が終了した後、淡い桃色であり、不透明であった。反応物を７５℃で２時間攪拌し、次いで、室温まで冷却した。最終的な外観は、淡い桃色の不透明溶液であった。
【００７３】
実施例５
この実施例は、還元剤であるオレイン酸存在下で調製されたＢＳＰＥ／ＡｇＮＰコア粒子の周囲のスチレンシェルの作成を示す。
【００７４】
オーバーヘッドスターラー、環流凝縮器、熱電対、ホットプレートおよび窒素投入口を取り付けた３ッ口の５００ｍＬ丸底フラスコで反応を行った（凝縮器は、窒素出口として作用した）。約１１８ｍＬの脱イオン水と０．２５ｇのオレイン酸を、このフラスコに室温（約２２℃）で投入した。加熱を開始し、９０℃に設定し、窒素をこの系に３０分間流した（ＲＰＭ＝３００）。温度が安定化したら、このフラスコに、実施例１で得られた、細かく粉砕した固体ＢＳＰＥ２５．０ｇを加えた（ＲＰＭ＝２５０）。得られた溶液は、半透明であり、紫色／褐色であった。この混合物を２時間攪拌し続けた。０．１２ｇのＡｇＮＯ３を５ｍＬの脱イオン水に溶解し、上述の溶液に滴下した（１滴／秒）。暗褐色への色変化が観察された。ＡｇＮＯ３の添加が終了した後、上の設定温度を７５℃に下げた（ＲＰＭ＝３３０）。温度が安定化したら、２０．０ｇのスチレンを加え、その後、過硫酸アンモニウム溶液（２ｍＬの脱イオン水に０．０５ｇの過硫酸アンモニウムが溶解したもの）を滴下し、これが開始剤として作用する。反応を７５℃で４時間行い、次いで、６０℃でさらに１６．５時間行った（ＲＰＭ＝３３０）。次いで、得られた溶液を室温まで冷却した。最終的な外観は、褐色不透明溶液であった。
【００７５】
実施例６
この実施例は、還元剤であるグルタチオン存在下で調製されたＢＳＰＥ／ＡｇＮＰコア粒子の周囲のスチレンシェルの作成を示す。
【００７６】
オーバーヘッドスターラー、環流凝縮器、熱電対、ホットプレートおよび窒素投入口を取り付けた３ッ口の５００ｍＬ丸底フラスコで反応を行った（凝縮器は、窒素出口として作用した）。約２４０ｍＬの脱イオン水を、このフラスコに室温（約２２℃）で投入した。加熱を開始し、９０℃に設定し、窒素をこの系に３０分間流した（ＲＰＭ＝３００）。温度が安定化したら、このフラスコに、実施例１で得られた、細かく粉砕した固体ＢＳＰＥ３５．０ｇを加えた。得られた溶液は、半透明であり、白色であり、わずかに青色がかっていた。ＢＳＰＥを１時間混合して分散させた。０．１２ｇのＡｇＮＯ３を５ｍＬの脱イオン水に溶解し、上述の溶液に滴下した（１滴／秒）。褐色への色変化が観察された。ＡｇＮＯ３の添加が終了した後、上の設定温度を７５℃に下げた。温度が安定化したら、０．０３５３ｇのグルタチオン（還元剤／安定化剤）を加えた。溶液は暗褐色になった。その後、この暗褐色溶液に３．２７ｇのスチレン（全モノマーの８％）を加え（ＲＰＭ＝３９０）、その後、過硫酸アンモニウム溶液（５ｍＬの脱イオン水に０．１ｇの過硫酸アンモニウムが溶解したもの）を滴下し、これが開始剤として作用する。紫色への色変化が観察された。５分後、３６．７３ｇのスチレンモノマーを４０分かけて滴下した。溶液は、モノマーの添加が終了した後、淡い紫色であった。反応物を７５℃で４時間攪拌した（ＲＰＭ＝３９０）。次いで、得られた溶液を室温まで冷却した。最終的な外観は、灰色の不透明溶液であった。
【００７７】
実施例７
この実施例は、還元剤存在下で調製されたＢＳＰＥ／ＡｇＮＰコア粒子の周囲のスチレンシェルの作成を示す。
【００７８】
オーバーヘッドスターラー、環流凝縮器、熱電対、ホットプレートおよび窒素投入口を取り付けた３ッ口の５００ｍＬ丸底フラスコで反応を行った（凝縮器は、窒素出口として作用した）。２４８ｍＬの脱イオン水を、このフラスコに室温（約２２℃）で投入した。加熱を開始し、９０℃に設定し、窒素をこの系に流した（ＲＰＭ＝３００）。温度が安定化したら、この系に、細かく粉砕した状態の固体ＢＳＰＥ−１を２１．６１ｇ加えた（ＲＰＭ＝３００）。溶液は濁り、淡く青色がかっていた。０．５時間後、０．１１８４ｇのＡｇＮＯ３を２ｍＬのＤＩＷに溶解し、約１滴／秒の速度で上述の溶液に滴下した（ＲＰＭ＝３００）。溶液は灰色／褐色になった。０．５時間後、５ｍＬの１％（ｗ／ｗ％）のクエン酸三ナトリウム溶液（還元剤）をこの系に約１滴／秒の速度で滴下した。滴下が終了したら、溶液を９０℃で２時間攪拌した（ＲＰＭ＝３００）。この溶液を室温まで冷却した（ＲＰＭ＝３００）。最終的な外観は、褐色の不透明溶液であった。
【００７９】
表１は、銀ナノ粒子を含むか、または含まず、スルホン酸化ポリエステル銀ナノ粒子を含む、コーティングされたコア粒子およびコーティングされていないコア粒子の粒子特性決定を示す。全てのサンプルの粒径およびゼータ電位は、一対のはずれ値（例えば、実施例５のゼータ電位および実施例６の粒径）を除き、同等である。実施例５は、ナノ粒子の負の表面電荷をわずかに増加させるオレイン酸からのカルボキシル基の寄与に起因して、他のサンプルと比較して、高いゼータ電位を有する。実施例６は、他のサンプルと比較して、スチレンとグルタチオンの保持量が多く、これは、粒径が大きいことが寄与している。
【００８０】
【表１】
2017206800.tif 000003
【００８１】
実施例８
この実施例は、スチレン化ＢＳＰＥ／ＡｇＮＰ粉末（すなわち、スチレンシェル／ＢＳＰＥ／ＡｇＮＰ粉末）の調製を示す。
【００８２】
２Ｌガラス反応器中、２００ｇの実施例５から得られたスチレン／ＢＳＰＥ−ＡｇＮＰコンポジットと、２００ｇの脱イオン水とを含むラテックスエマルションを前もって混合しておき、合計固形分１３．３％を得て、０．３Ｍ硝酸を用い、ｐＨを約５．０〜３．０に調節する。次いで、このスラリーを、約３，０００〜４，０００ＲＰＭで操作するＩＫＡ  ＵＬＴＲＡ  ＴＵＲＲＡＸ  Ｔ５０ホモジナイザを用いて均質化する。均質化している間に、約２．８ｇのポリ塩化アルミニウム混合物および約２５．２ｇの０．０２Ｍ硝酸を含む約２８ｇのフロック形成混合物を上のスラリーに加える。その後、この２Ｌガラス反応器を加熱マントルに移し、ＲＰＭを２３０に設定し、約５０℃まで加熱し、サンプルを採取し、平均トナー粒径を決定した。Ｃｏｕｌｔｅｒ  Ｃｏｕｎｔｅｒを用いて測定した場合、スラリーの粒径が約１５ミクロンになったら、反応器のＲＰＭを７５まで下げつつ、４％ＮａＯＨ溶液を用いてスラリーのｐＨを４．５〜５．０に調節しつつ、凍結を開始する。反応器の温度を９６℃まで上げる。融着温度になったら、Ｆｌｏｗ  Ｐａｒｔｉｃｌｅ  Ｉｍａｇｅ  Ａｎａｌｙｓｉｓ（ＦＰＩＡ）装置によって測定したときに粒子の真円度が０．９７５〜０．９８０になるまでスラリーを約３時間融着させる。次いで、スラリーを冷却する。スラリーの最終粒径は約１５．５ミクロンであり、ＧＳＤｖが１．２５、ＧＳＤｎが１．２５、真円度が０．９８１である。次いで、スラリーを反応器から取り出し、粒子を母液から濾過し、脱イオン水（ＤＩＷ）で２回洗浄する。最終的なスラリーを２００ｍＬの脱イオン水に再び分散させ、シェルフリーザーによって凍結させ、乾燥器に３日間置き、ＦＤＭ積層造形に使用される乾燥粒子を得る。
【００８３】
実施例９
この実施例は、フィラメントの製造を示す。
【００８４】
実施例８から得られた乾燥した粒子をメルトフローインデックス（ＭＦＩ）装置（押出式可塑度計）に供給し、９０℃で６分間かけて平衡状態にした。次いで、この材料を錘１７ｋｇで直径２ｍｍのダイによって押出成型し、抗菌試験のためのＦＤＭフィラメントを製造した。
【００８５】
実施例１０
この実施例は、実施例３〜７から得られたハイブリッドコンポジット（スチレンシェル／ＢＳＰＥ／ＡｇＮＰ）の頑丈さを試験する。
【００８６】
（Ａ）耐溶媒性
耐溶媒性試験は、コンポジットが、他の方法ではこのポリマーを分解する化学薬品または溶媒に耐える能力を試験する。
【００８７】
手動のプレスを用い、約０．５０ｇのサンプルを５トンの圧力で５分間圧縮することによって、ペレットを製造した。ペレットの初期重量を測定した。バイアルに１０ｍＬの溶媒を加えた。２４時間後、溶液を５回反転させた。４８時間後、ペレットを秤量皿に置いた。ペレットを風乾させた。ペレットの最終的な質量を測定し、一定重量になったとき（±０．０００１ｇ）に記録した。
【００８８】
ＢＳＰＥのみでは、高い誘電定数／高い極性を有する溶媒（すなわち、メタノール）を用いた処理に十分に耐えることができない。４８時間後に完全には溶解しなかったが、物理特性は、粘質のゼラチン状の小塊まで顕著に変化した。
【００８９】
純粋なポリ（スチレン）のペレットは、ペレットとしての形態を維持しており、ほぼ完全に溶解していなかった。実施例４は、他のハイブリッドナノコンポジットと比較して、良好な耐メタノール性を有していた。このサンプルは、図２からわかるように、有機マトリックス内に十分に分散したＡｇＮＰを含んでいた。
【００９０】
全体として、スルホン酸化ポリエステルＡｇＮＰをスチレン化すると、耐メタノール性が向上した。全てのＢＳＰＥ／スチレンＡｇＮＰハイブリッドが、メタノール中で別個のペレットとして残っており、ペレットの８５〜９０％が４８時間後に未溶解であった。サンプルのほとんどが溶解した耐性試験のために、極性の低い（誘電定数が低い）溶媒を使用した。
【００９１】
表２は、１００％のＢＳＰＥまたはポリスチレンと比較して、ＢＳＰＥ／スチレン化ＡｇＮＰの耐溶媒性の結果を示す。
【００９２】
【表２】
2017206800.tif 000004
【００９３】
（Ｂ）耐熱分解性
表３に示されるように、ポリマーシェルで保護された（例えば、実施例６から得たスチレン／ＢＳＰＥ／ＡｇＮＰ）は、熱重量分析（ＴＧＡ）によって、４００℃でわずか約５０％の分解を示し、一方、コーティングされていないＢＳＰＥ−ＡｇＮＰコンポジットＢＳＰＥのみは、４００℃で８０％分解する。スチレンコーティングされたＢＳＰＥ／ＡｇＮＰの熱安定性は、ポリスチレンのみの熱安定性より複雑なようである。このハイブリッドコンポジットの第１の大きな質量損失は、ほぼ３００℃で始まる（３０．８６％）が、コーティングされていないサンプルおよびポリスチレンコントロールよりも安定であり、かなり遅く分解する。
【００９４】
【表３】
2017206800.tif 000005
【００９５】
（Ｃ）耐酸／塩基性
耐酸／塩基性試験は、他の方法ではコンポジットを分解する酸および塩基にコンポジットが耐える能力を試験する。
【００９６】
手動のプレスを用い、約０．５０ｇのサンプルを５トンの圧力で５分間圧縮することによって、ペレットを製造した。ペレットの初期重量を測定した。バイアルに１０ｍＬの酸／塩基（１０％硝酸、１０％ＮａＯＨまたは３０％の硫酸）を加えた。９６時間後、ペレットを秤量皿に置いた。ペレットを３日間風乾させた。ペレットの最終的な質量を測定し、記録した。Ｉｎｄｕｓｔｒｉａｌ  ａｎｄ  Ｅｎｇｉｎｅｅｒｉｎｇ  Ｃｈｅｍｉｓｔｒｙ．Ｃｈｕｒｃｈ、Ｊ．Ｍ  ｅｔ  ａｌ．Ｉｎｄ．Ｅｎｇ．Ｃｈｅｍ．、４７（１２）：２４５６−２４６２（１９５５）に公開された文献から、この手順を応用した。
【００９７】
表４は、１００％ＢＳＰＥまたはポリスチレンと比較したＢＳＰＥ／スチレン化ＡｇＮＰの耐酸／塩基性の結果を示す。実施例３からのサンプルについて、溶解した％値を、測定中の５％サンプル損失になるように補正した。
【００９８】
この浸漬試験の結果は、コンポジットが、塩基触媒による分解をかなり受けやすいことを示す。ＢＳＰＥサンプルのみは、１０％ＮａＯＨの溶解液に溶解した初期質量の量が最も高かった。対照的に、スチレンのみは、溶解しなかった。ＢＳＰＥ−スチレン（実施例３）およびＢＳＰＥ−スチレン−銀サンプル（実施例５および６）は、スチレン化しなかったサンプルよりもアルカリ環境での分解を受けにくかった。サンプルは、酸性環境では適切に溶解しなかった。実施例６について、酸に溶解した物質の量が多いのは、酸におけるグルタチオンの加水分解の結果であると思われる。Ｏｌｓｏｎ、Ｃ．Ｋ．ｅｔ  ａｌ．Ｊ．Ｂｉｏｌ．Ｃｈｅｍ．、１８６：７３１−７３５（１９５０）。
【００９９】
まとめると、ＢＳＰＥ／ＡｇＮＰにスチレンシェルを添加すると、塩基性条件下で２０％〜３０％向上する。酸性環境では顕著な向上はない。ある場合に、ＡｇＮＰが埋め込まれたＢＳＰＥは、エステル結合が加水分解によって酸とアルコールに分かれるとき、依然としてアルカリ環境に弱いだろう。さらに、加水分解は、酸触媒または塩基触媒によるものであってもよい（例えば、塩基性または酸性の洗浄製品または酸性雨にさらされたポリマーコーティングされた材料）。ポリスチレンのシェルをＢＳＰＥ／ＡｇＮＰの周囲で重合させると、有機／無機ハイブリッドコンポジットコア材料の剛性および強度がかなり向上した。
【０１００】
【表４】
2017206800.tif 000006
【０１０１】
実施例１１
この実施例は、フィラメントの抗菌試験を示す。
【０１０２】
２００ｍｍのＰｙｒｅｘ（登録商標）ガラス管をＢａｃｔｏ（商標）Ｔｒｙｐｔｉｃ  Ｓｏｙ  Ｂｒｏｔｈで満たし、実施例８からのフィラメントをこのガラス管に入れる。ガラス管をゴム製ストッパーで密封し、３７℃、湿度９０％で１４日間インキュベーションした。ＡｇＮＰを含まないＢＳＰＥフィラメントのコントロールサンプル（実施例３）も同じインキュベーション手順で処理する。インキュベーション時間の後、管を濁度について視覚的に分析した。フィラメントのインキュベーションの前に、ソイブロスまたはＴＳＢは透明である。ＴＳＢが細菌または真菌にさらされると、細菌の複製／増殖に起因して、有機体が液体を濁らせる。細菌成長の別の指標は、試験管の底部に沈降する沈殿の蓄積である。実施例４のＢＳＰＥ−ＡｇＮＰを用いて製造したフィラメントは、細菌汚染の徴候を示さず、一方、ＡｇＮＰを含有しないＢＳＰＥは、濁度および沈殿の両方を示し、抗菌活性がないことを示している。
【図１Ａ】
2017206800.tif 000007
【図１Ｂ】
2017206800.tif 000008
【図２Ａ】
2017206800.tif 000009
【図２Ｂ】
2017206800.tif 000010
【図３】
2017206800.tif 000011